본 발명 의 소정 의 실시 형태 는 , 적어도 투명 유전체 층 들 사이 에 개재 될 수 있 는 2 개 이상 의 기능 성 적외선 ( IR ) 반사 층 을 포함 하 는 코팅 된 물품 , 및 / 또는 그 의 제조 방법 에 관한 것 이 다 . 이 들 유전체 층 은 질화규소 등 의 것 일 수 있 거나 이 를 포함 할 수 있 다 . 소정 의 예시 적 인 실시 형태 에서 , IR 반사 층 들 중 적어도 하나 는 질화 티타늄 ( 예 를 들 어 , TiN ) 의 것 이 거나 이 를 포함 하 고 , IR 반사 층 들 중 적어도 다른 하나 는 인듐 - 주석 - 산화물 ( ITO ) 의 것 이 거나 이 를 포함 한다 . 놀랍 게 도 그리고 예기 치 않 게 도 , 주어진 태양광 제어 코팅 에서 의 ( 예 를 들 어 , IR 반사 층 둘 모두 에 대해 TiN 을 사용 하 는 것 과 는 대조 적 으로 ) 상이 한 IR 반사 층 들 에 대해 이 들 상이 한 재료 의 사용 은 놀랍 게 도 윈도우 응용 에서 종종 바람직 한 특성 인 개선 된 유리면 반사 a * 값 및 / 또는 높 은 LSG 값 , 및 바람직 하 게 낮 은 필름 면 가시광선 반사 율 과 같 은 개선 된 광학 특성 ( optics ) 을 가져오 고 , ITO 의 또는 이 를 포함 하 는 IR 반사 층 의 제공 은 코팅 된 물품 이 원 하 는 가시광선 투과율 값 으로 더 용이 하 게 조정 될 수 있 게 하 며 , 한편 TiN 의 또는 이 를 포함 하 는 IR 반사 층 은 수직 방사 율 , SF 및 / 또는 SHGC 값 을 상당히 낮 게 유지 할 수 있 다는 것 을 알아내 었 다 . 본 발명 의 실시 형태 에 따른 코팅 은 , 임의 의 선택 적 인 열 처리 , 예컨대 열 템퍼링 전 및 / 또는 후 에 , 코팅 된 물품 이 하 기 중 하나 이상 을 실현 하 도록 설계 될 수 있 다 : 너무 적색 이 아닌 바람직 한 유리면 반사 가시 적 착색 ( 예 를 들 어 , - 8 내지 + 1 . 6 의 반사 a * 색상 값 ( 들 ) ) ; 바람직 하 게 낮 은 태양열 이득 계수 ( SHGC ) ; 바람직 한 가시광선 투과율 ( TY 또는 Tvis ) ; 바람직 하 게 낮 은 필름 면 가시광선 반사율 ; 선택 적 인 열 처리 ( HT ) , 예컨대 열 템퍼링 시의 열 안정 성 ; 바람직 하 게 낮 은 수직 방사 율 / 방사도 ( En ) ; 및 / 또는 바람직 하 게 높 은 광 - 대 - 태양열 이득 비 ( LSG ) . SHGC 는 코팅 되 지 않 은 유리 에 대해 80 % 만큼 높 을 수 있 음 에 유의 한다 . LSG 값 이 높 을수록 , 에너지 절약 이 더 크 다 . 그러 한 코팅 된 물품 은 일체 형 윈도우 , 절연 유리 ( IG ) 윈도우 유닛 , 라미네 이 팅 된 윈도우 , 및 / 또는 다른 적합 한 응용 과 관련 하 여 사용 될 수 있 다 .